본 실시 형태 에 따른 피복 강판 은 , 상술 한 바 와 같 은 Cu 가 농화 한 층 을 갖 는 강판 의 표면 에 , 또한 , Al 계 피복 을 갖 는다 . 이러 한 피복 강판 을 후술 하 는 열처리 를 실시 함 으로써 , 내식 원소 농도 가 0 . 12 ％ 이상 의 Al - Fe 계 피복 을 갖 는 부식 환경 에 있 어서 의 내수소 취성 이 우수 한 피복 강 부재 를 얻 을 수 있 다 . 또한 , Al 계 피복 이 란 Al 을 주체 로 한 피복 이 고 , Al 을 60 ％ 이상 포함 하 는 것 이 바람직 하 다 . Al 계 피복 의 「 피복 」 은 피막 이나 도금 층 이 라고 도 한다 . 일반 적 으로 Si 를 10 ％ 정도 포함 하 는 경우 가 많 다 . 또한 첨가 원소 로서 , Mg , Ti , Zn , Sb , Sn , Cu , Co , In , Bi , Ca , Sr , 미 슈 메탈 등 이 있 을 수 있 지만 , 피복층 이 Al 을 주체 로 하 는 한 , 적용 가능 하 다 . Al 계 피복 의 두께 는 10 내지 100 ㎛ 가 바람직 하 다 .